БЕТОННАЯ СМЕСЬ
CONCRETE MIXTURE

Изобретение относится к промышленности строительных материалов, в частности к производству стеновых блоков.
Известна бетонная смесь, содержащая, мас.%.: портландцемент 1,0:; мелкий заполнитель 3.6-9,7, крошку газонаполненной пластмассы (пенополиэтилена) с размером частиц до 10 мм 0,024-0,009; воду 0,6-1,1 [1].
Задача изобретения состоит в повышении прочности бетона.
Технический результат достигается тем, что бетонная смесь, содержащая портландцемент, мелкий заполнитель, воду, в качестве мелкого заполнителя содержит диабазовую муку и суперпластификатор С-3 при следующем соотношении компонентов, мас.%: портландцемент 25,0-27,0; диабазовая мука 52,7-53,1; суперпластификатор С-3 0,9-1,3; вода 19,0-21,0.
Составы бетонной смеси приведены в таблице.
Таблица 1
Компоненты
Содержание, мас.%:
состав №1
состав №2
состав №3
Портландцемент
25,0
26,0
27,0
Диабазовая мука - наполнитель
53,1
52,9
52,7
Суперпластификатор С-3
0,9
1,1
1,3
Вода
21,0
20,0
19,0
Предел прочности на сжатие, МПа (в возрасте 28 сут)
не менее 10
не менее 10
не менее 10
3
Используют диабазовую муку с объемной массой 1200-1500 кг/м.
Для приготовления бетонной смеси подготавливают и дозируют сырьевые компоненты. Диабазовую муку смешивают с портландцементом, добавляют воду, суперпластификатор С-3 и смешивают еще раз. Полученную бетонную смесь укладывают в металлические (предварительно смазанные машинным маслом) формы и оставляют до затвердевания в естественных условиях. Затем изделия извлекают из форм и транспортируют на склад готовой продукции, где выдерживают в течение 2-3 суток.
Источник информации
1. Патент РФ №2083523, C04B 28/04, 1997.